(57)【特許請求の範囲】
【請求項１】
共役ジエン単量体５０〜８９．５重量部、エチレン性不飽和ニトリル単量体１０〜４０重量部、エチレン性不飽和酸単量体０．５〜１０重量部およびこれらと共重合可能なその他のエチレン性不飽和単量体０〜１９．５重量部からなる単量体混合物１００重量部を共重合して得られるディップ成形用ラテックスであって、重合に使用する単量体のうち、共役ジエン単量体の８０重量％以上、エチレン性不飽和ニトリル単量体の５０〜９０重量％、エチレン性不飽和酸単量体の４０〜９０重量％およびこれらと共重合可能なその他のエチレン性不飽和単量体の８０重量％以上を含む単量体混合物を用いて重合を開始し、その後、重合反応系内の全単量体についての重合転化率が５〜９５重量％の範囲にある時に残余のエチレン性不飽和ニトリル単量体と残余のエチレン性不飽和酸単量体とを添加し、かつ、残余の共役ジエン単量体およびこれらと共重合可能なその他のエチレン性不飽和単量体は、重合反応を停止するまでに添加を完了して共重合することにより得られるディップ成形用ラテックスを含有する組成物をディップ成形してなるディップ成形物。
【請求項２】
重合反応系内のエチレン性不飽和ニトリル単量体の重合転化率が４０〜９５重量％の範囲にある時に、残余のエチレン性不飽和ニトリル単量体を重合反応系に添加する請求項１に記載のディップ成形物。
【請求項３】
重合反応系内の全単量体についての重合転化率が２０〜８０重量％の範囲にある時に、残余のエチレン性不飽和酸単量体を重合反応系に添加する請求項１または２に記載のディップ成形物。
【請求項４】
残余のエチレン性不飽和ニトリル単量体を２分割以上に分けて重合反応系に添加する請求項１〜３のいずれかに記載のディップ成形物。
【発明の詳細な説明】
【０００１】
【発明の属する技術分野】
本発明は、ディップ成形物に関し、さらに詳しくは、風合いに優れ、十分な引張強度を有し、かつ密着状態の持続性に優れるディップ成形物に関する。
【０００２】
【従来の技術】
ゴム手袋は、家事用、食品工業や電子部品製造業などの種々の工業用および医療用（特に手術用）など、幅広く使用されている。ゴム手袋には、長時間にわたり着用しても手が疲れないように、指の動きに合わせてより小さな力で手袋の伸縮が追随しやすいこと（風合いがよいこと）、着用中に破れたりしにくいこと（引張強度が十分に高いこと）、指の動きに合わせて手袋が変形してもたるみやしわの発生が少なく、密着状態を維持できること（密着状態の持続性がよいこと）などが要求されている。
従来、ゴム手袋として、天然ゴムラテックスをディップ成形して得られるものが多用されている。しかし、天然ゴムラテックス製の手袋には、ゴム成分中に微量存在するたんぱく質により、使用者によってはアレルギーを引き起こす恐れがあるため、そのような懸念のない合成ゴムラテックス、たとえば、アクリロニトリル−ブタジエン共重合体ラテックス製の手袋が提案されている。
【０００３】
例えば、米国特許５，０１４，３６２号公報には、カルボキシ変性アクリロニトリル−ブタジエン共重合体ラテックス、少量の酸化亜鉛、硫黄および加硫促進剤からディップ成形され、１００％伸張した際の、伸張直後の応力に対する伸張直後から６分後の応力の割合（応力保持率）がほとんどゼロになる特性を有する手袋が開示されている。しかしながら、このような手袋は、風合いに優れるものの、密着状態の持続性に劣る。
【０００４】
また、国際公開ＷＯ９７／４８７６５号公報には、酸化亜鉛を含有しないで、カルボキシ変性アクリロニトリル−ブタジエン共重合体ラテックス、アンモニウムカゼイン、硫黄および加硫促進剤からディップ成形された手袋が開示されている。このような手袋は、風合いや密着状態の持続性が不十分である。
【０００５】
さらに、国際公開ＷＯ００／２１４５１号公報には、特定量のカルボキシル基を含有するアクリロニトリル−ブタジエン共重合体ラテックス、極少量の酸化亜鉛、硫黄および加硫促進剤からディップ成形され、ディップ成形品の応力保持率が５０〜７０％の範囲にある手袋が開示されている。このような手袋は、密着状態の持続性に優れるものの、風合いと引張強度のバランスに劣る場合がある。
【０００６】
【発明が解決しようとする課題】
本発明の目的は、上記事情に鑑み、風合いに優れ、十分な引張強度を有し、かつ密着状態の持続性に優れるディップ成形物を提供することにある。
【０００７】
【課題を解決するための手段】
本発明者らは、上記課題を解決するために鋭意研究を行った結果、１，３−ブタジエン、アクリロニトリル、メタクリル酸を含む単量体混合物を共重合するに際し、アクリルニトリルの一部とメタクリル酸の一部とを、重合開始後に重合反応系に添加して共重合して得られるカルボキシ変性アクリロニトリル−ブタジエン共重合体ラテックスを用いることにより、前記の目的が達成できることを見出し、この知見に基づき本発明を完成するに至った。
【０００８】
かくして、本発明によれば、共役ジエン単量体５０〜８９．５重量部、エチレン性不飽和ニトリル単量体１０〜４０重量部、エチレン性不飽和酸単量体０．５〜１０重量部およびこれらと共重合可能なその他のエチレン性不飽和単量体０〜１９．５重量部からなる単量体混合物１００重量部を共重合して得られるディップ成形用ラテックスであって、重合に使用する単量体のうち、共役ジエン単量体の８０重量％以上、エチレン性不飽和ニトリル単量体の５０〜９０重量％、エチレン性不飽和酸単量体の４０〜９０重量％およびこれらと共重合可能なその他のエチレン性不飽和単量体の８０重量％以上を含む単量体混合物を用いて重合を開始し、その後、重合反応系内の全単量体についての重合転化率が５〜９５重量％の範囲にある時に残余のエチレン性不飽和ニトリル単量体と残余のエチレン性不飽和酸単量体とを添加し、かつ、残余の共役ジエン単量体およびこれらと共重合可能なその他のエチレン性不飽和単量体は、重合反応を停止するまでに添加を完了して共重合することにより得られるディップ成形用ラテックスを含有する組成物をディップ成形してなるディップ成形物が提供される。
【０００９】
【発明の実施の形態】
以下、本発明について詳述する。本発明のディップ成形物の製造に用いるディップ成形用ラテックスは、共役ジエン単量体５０〜８９．５重量部、エチレン性不飽和ニトリル単量体１０〜４０重量部、エチレン性不飽和酸単量体０．５〜１０重量部およびこれらと共重合可能なその他のエチレン性不飽和単量体０〜１９．５重量部からなる単量体混合物１００重量部を共重合して得られるディップ成形用ラテックスであって、重合に使用する単量体のうち、共役ジエン単量体の８０重量％以上、エチレン性不飽和ニトリル単量体の５０〜９０重量％、エチレン性不飽和酸単量体の４０〜９０重量％およびこれらと共重合可能なその他のエチレン性不飽和単量体の８０重量％以上を含む単量体混合物を用いて重合を開始し、その後、重合反応系内の全単量体についての重合転化率が５〜９５重量％の範囲にある時に残余のエチレン性不飽和ニトリル単量体と残余のエチレン性不飽和酸単量体とを添加し、かつ、残余の共役ジエン単量体およびこれらと共重合可能なその他のエチレン性不飽和単量体は、重合反応を停止するまでに添加を完了して得られる。
【００１０】
共役ジエン単量体としては、例えば、１，３−ブタジエン、イソプレン、２，３−ジメチル−１，３−ブタジエン、２−エチル−１，３−ブタジエン、１，３−ペンタジエンおよびクロロプレンなどが挙げられる。なかでも、１，３−ブタジエンおよびイソプレンが好ましく、１，３−ブタジエンがより好ましい。これらの共役ジエン単量体は単独で又は２種以上を組合せて用いることができる。
共役ジエン単量体の使用量は、全単量体１００重量部に対して、５０〜８９．５重量部、好ましくは５５〜８４重量部、より好ましくは６５〜８１重量部、特に好ましくは７０〜８０重量部である。この量が少なすぎると風合いに劣り、逆に多すぎると引張強度に劣る。
【００１１】
エチレン性不飽和ニトリル単量体としては、例えば、アクリロニトリル、メタクリロニトリル、フマロニトリル、α−クロロアクリロニトリル、α−シアノエチルアクリロニトリルなどが挙げられる。なかでも、アクリロニトリルおよびメタクリロニトリルが好ましく、アクリロニトリルがより好ましい。これらのエチレン性不飽和ニトリル単量体は単独で又は２種以上を組合せて用いることができる。
エチレン性不飽和ニトリル単量体の使用量は、全単量体１００重量部に対して、１０〜４０重量部、好ましくは１５〜３６重量部、より好ましくは１８〜２７重量部、特に好ましくは１８〜２４重量部である。この量が少なすぎると引張強度に劣り、逆に多すぎると風合いに劣る。
【００１２】
エチレン性不飽和酸単量体としては、カルボキシル基、スルホン酸基、酸無水物基等の酸性基を含有するエチレン性不飽和単量体であれば特に限定されず、例えば、アクリル酸、メタクリル酸などのエチレン性不飽和モノカルボン酸単量体；イタコン酸、マレイン酸、フマル酸等のエチレン性不飽和多価カルボン酸単量体；無水マレイン酸、無水シトラコン酸等のエチレン性不飽和多価カルボン酸無水物；スチレンスルホン酸等のエチレン性不飽和スルホン酸単量体；フマル酸モノブチル、マレイン酸モノブチル、マレイン酸モノ−２−ヒドロキシプロピル等のエチレン性不飽和多価カルボン酸部分エステル単量体；などが挙げられる。なかでも、エチレン性不飽和カルボン酸が好ましく、エチレン性不飽和モノカルボン酸がより好ましく、メタクリル酸が特に好ましい。これらのエチレン性不飽和酸単量体はアルカリ金属塩またはアンモニウム塩として用いることもできる。これらのエチレン性不飽和酸単量体は単独でまたは２種以上を組合せて用いることができる。
エチレン性不飽和酸単量体の使用量は、全単量体１００重量部に対して、０．５〜１０重量部、好ましくは１〜９重量部、より好ましくは１〜８重量部、特に好ましくは２〜６重量部である。この量が少なくすぎると引張強度に劣り、逆に多すぎると風合いおよび密着状態の持続性に劣る。
【００１３】
これらと共重合可能なその他のエチレン性不飽和単量体としては、例えば、スチレン、アルキルスチレン、ビニルナフタレン等のビニル芳香族単量体；フルオロエチルビニルエーテル等のフルオロアルキルビニルエーテル；（メタ）アクリルアミド、Ｎ−メチロール（メタ）アクリルアミド、Ｎ，Ｎ−ジメチロール（メタ）アクリルアミド、Ｎ−メトキシメチル（メタ）アクリルアミド、Ｎ−プロポキシメチル（メタ）アクリルアミド等のエチレン性不飽和アミド単量体；（メタ）アクリル酸メチル、（メタ）アクリル酸エチル、（メタ）アクリル酸ブチル、（メタ）アクリル酸−２−エチルヘキシル、（メタ）アクリル酸トリフルオロエチル、（メタ）アクリル酸テトラフルオロプロピル、マレイン酸ジブチル、フマル酸ジブチル、マレイン酸ジエチル、（メタ）アクリル酸メトキシメチル、（メタ）アクリル酸エトキシエチル、（メタ）アクリル酸メトキシエトキシエチル、（メタ）アクリル酸シアノメチル、（メタ）アクリル酸−２−シアノエチル、（メタ）アクリル酸−１−シアノプロピル、（メタ）アクリル酸−２−エチル−６−シアノヘキシル、（メタ）アクリル酸−３−シアノプロピル、（メタ）アクリル酸ヒドロキシエチル、（メタ）アクリル酸ヒドロキシプロピル、グリシジル（メタ）アクリレート、ジメチルアミノエチル（メタ）アクリレート等のエチレン性不飽和カルボン酸エステル単量体；ジビニルベンゼン、ポリエチレングリコールジ（メタ）アクリレート、ポリプロピレングリコールジ（メタ）アクリレート、トリメチロールプロパントリ（メタ）アクリレート、ペンタエリスリトール（メタ）アクリレート等の架橋性単量体；などを挙げることができる。これらのエチレン性不飽和単量体は単独で又は２種以上を組み合わせて使用することができる。
【００１４】
その他のエチレン性不飽和単量体の使用量は、全単量体１００重量部に対して、１９．５重量部以下、好ましくは１５重量部以下、より好ましくは１０重量部以下、特に好ましくは８重量部以下である。この量が多すぎると、風合いと引張強度のバランスに劣る。
【００１５】
本発明で用いるディップ成形用ラテックスは、上記単量体混合物１００重量部を共重合、好ましくは乳化共重合して得られる。
【００１６】
単量体混合物を共重合するに際し、重合に使用する単量体のうち、共役ジエン単量体の８０重量％以上、エチレン性不飽和ニトリル単量体の５０〜９０重量％、エチレン性不飽和酸単量体の４０〜９０重量％およびこれらと共重合可能なその他のエチレン性不飽和単量体の８０重量％以上を含む単量体混合物を用いて重合を開始し、その後、重合反応系内の全単量体についての重合転化率が５〜９５重量％の範囲にある時に残余のエチレン性不飽和ニトリル単量体と残余のエチレン性不飽和酸単量体とを添加し、かつ、残余の共役ジエン単量体およびこれらと共重合可能なその他のエチレン性不飽和単量体は、重合反応を停止するまでに添加を完了することが必須である。
【００１７】
エチレン性不飽和ニトリル単量体は、重合に使用するエチレン性不飽和ニトリル単量体の５０〜９０重量％、好ましくは５５〜８５重量％、より好ましくは６０〜８５重量％を重合反応器に仕込み、重合を開始し、その後に残余のエチレン性不飽和ニトリル単量体を重合反応系に添加する。
重合反応器に仕込むエチレン性不飽和ニトリル単量体の割合が少ないと引張強度に劣り、逆に多いと風合いおよび引張強度に劣る。
【００１８】
また、重合反応系内の全単量体についての重合転化率が５〜９５重量％、より好ましくは１０〜９０重量％、特に好ましくは２０〜９０重量％の範囲内にある時に、残余のエチレン性不飽和ニトリル単量体を重合反応系に添加する。重合転化率が低いと風合いおよび引張強度に劣り、逆に高いと引張強度に劣る。
【００１９】
残余のエチレン性不飽和ニトリル単量体は、重合反応系内のエチレン性不飽和ニトリル単量体の重合転化率が４０〜９５重量％、より好ましくは４５〜９２重量％、特に好ましくは４５〜８５重量％の範囲にある時に、重合反応系に添加することが好ましい。この範囲で添加すると、より引張強度が向上する。
【００２０】
さらに、残余のエチレン性不飽和ニトリル単量体を、２分割以上に分けて、重合反応系に添加することが好ましい。この場合、残余のエチレン性不飽和ニトリル単量体は、分割回数に応じて、等分して重合反応系に添加することが好ましい。このようにすると、より風合いと引張強度のバランスが向上する。分割回数を無限回とする、即ち、連続的に添加する方法を採用してもよい。
【００２１】
エチレン性不飽和酸単量体は、重合に使用するエチレン性不飽和酸単量体の４０〜９０重量％、好ましくは５０〜８５重量％、より好ましくは６０〜８０重量％を重合反応器に仕込み、重合を開始し、その後に残余のエチレン性不飽和酸単量体を重合反応系に添加する。
重合反応器に仕込むエチレン性不飽和酸単量体の割合が少ないと引張強度および密着状態の持続性に劣り、逆に多いと風合いおよび引張強度に劣る。
【００２２】
残余のエチレン性不飽和酸単量体を重合反応系に添加する時期は、重合反応系内の全単量体についての重合転化率が５〜９５重量％、好ましくは１０〜９０重量％、より好ましくは２０〜８０重量％、特に好ましくは４０〜７０重量％の範囲内にある時である。この範囲で添加することにより、引張強度、風合いおよび密着状態のバランスがさらに向上する。
【００２３】
残余のエチレン性不飽和酸単量体を重合反応系に添加する方法は、例えば、一括で、分割して、あるいは連続的に添加する方法が採用できる。なかでも、一括で添加する方法が好ましい。
【００２４】
共役ジエン単量体は、重合に使用する共役ジエン単量体の、好ましくは８０重量％以上、より好ましくは９０重量％以上を重合反応器に仕込み、重合を開始し、その後に残余の共役ジエン単量体は、重合反応を停止するまでに添加を完了する。重合に使用する共役ジエン単量体の全量を重合反応器に仕込み、重合を開始することが特に好ましい。
【００２５】
共役ジエン単量体、エチレン性不飽和ニトリル単量体およびエチレン性不飽和酸単量体と共重合可能なその他のエチレン性不飽和単量体は、重合に使用するその他のエチレン性不飽和単量体の、好ましくは８０重量％以上、より好ましくは９０重量％以上を重合反応器に仕込み、重合を開始し、その後に、残余のその他のエチレン性不飽和単量体は、重合反応を停止するまでに添加を完了する。重合に使用するその他のエチレン性不飽和単量体の全量を重合反応器に仕込み、重合を開始することが特に好ましい。
【００２６】
共重合は、単量体の添加方法を除き、通常の方法を用いればよい。例えば、乳化共重合の場合、水と乳化剤の存在下に、重合開始剤により、単量体混合物を重合し、所定の重合転化率で重合停止剤を添加して重合反応を停止する。
【００２７】
乳化剤は、特に限定されないが、例えば、ポリオキシエチレンアルキルエーテル、ポリオキシエチレンアルキルフェノールエーテル、ポリオキシエチレンアルキルエステル、ポリオキシエチレンソルビタンアルキルエステル等の非イオン性乳化剤；ミリスチン酸、パルミチン酸、オレイン酸、リノレン酸の如き脂肪酸の塩、ドデシルベンゼンスルホン酸ナトリウムなどのアルキルベンゼンスルホン酸塩、高級アルコール硫酸エステル塩、アルキルスルホコハク酸塩等のアニオン性乳化剤；アルキルトリメチルアンモニウムクロライド、ジアルキルアンモニウムクロライド、ベンジルアンモニウムクロライド等のカチオン性乳化剤；α，β−不飽和カルボン酸のスルホエステル、α，β−不飽和カルボン酸のサルフェートエステル、スルホアルキルアリールエーテル等の共重合性乳化剤などを挙げることができる。なかでも、アニオン性乳化剤が好適に用いられる。これらの乳化剤は単独で又は２種以上を組合せて用いることができる。乳化剤の使用量は、単量体混合物１００重量部に対して、０．１〜１０重量部である。
【００２８】
水の使用量は、単量体混合物１００重量部に対して、８０〜５００重量部、好ましくは１００〜３００重量部である。
【００２９】
重合開始剤は、特に限定されないが、具体例としては、過硫酸ナトリウム、過硫酸カリウム、過硫酸アンモニウム、過リン酸カリウム、過酸化水素等の無機過酸化物；ジイソプロピルベンゼンハイドロパーオキサイド、クメンハイドロパーオキサイド、ｔ−ブチルハイドロパーオキサイド、１，１，３，３−テトラメチルブチルハイドロパーオキサイド、２，５−ジメチルヘキサン−２，５−ジハイドロパーオキサイド、ジ−ｔ−ブチルパーオキサイド、ジ−α−クミルパーオキサイド、アセチルパーオキサイド、イソブチリルパーオキサイド、ベンゾイルパーオキサイド等の有機過酸化物；アゾビスイソブチロニトリル、アゾビス−２，４−ジメチルバレロニトリル、アゾビスイソ酪酸メチル等のアゾ化合物；などを挙げることができる。これらの重合開始剤は、それぞれ単独で、あるいは２種類以上を組み合わせて使用することができる。過酸化物開始剤は、ラテックスを安定して製造することができ、しかも、機械的強度が高く、風合いが柔らかなディップ成形物が得られるので好ましく用いられる。重合開始剤の使用量は、単量体混合物１００重量部に対して、０．０１〜１．０重量部であることが好ましい。
【００３０】
また、過酸化物開始剤は還元剤と組み合わせて、レドックス系重合開始剤として使用することができる。この還元剤としては、特に限定されないが、硫酸第一鉄、ナフテン酸第一銅等の還元状態にある金属イオンを含有する化合物；メタンスルホン酸ナトリウム等のスルホン酸化合物；ジメチルアニリン等のアミン化合物；などが挙げられる。これらの還元剤は単独で又は２種以上を組合せて用いることができる。還元剤の使用量は、過酸化物１重量部に対して０．０３〜１０重量部であることが好ましい。
【００３１】
重合停止剤としては、例えば、ヒドロキシルアミン、ヒドロキシアミン硫酸塩、ジエチルヒドロキシアミン、ヒドロキシアミンスルホン酸およびそのアルカリ金属塩、ジメチルジチオカルバミン酸ナトリウム、ハイドロキノン誘導体、カテコール誘導体、ならびに、ヒドロキシジメチルベンゼンチオカルボン酸、ヒドロキシジエチルベンゼンジチオカルボン酸、ヒドロキシジブチルベンゼンジチオカルボン酸などの芳香族ヒドロキシジチオカルボン酸およびこれらのアルカリ金属塩；などが挙げられる。重合停止剤の使用量は、特に限定されないが、通常、全単量体１００重量部に対して、０．１〜２重量部である。
【００３２】
乳化共重合に際して、必要に応じて、分子量調整剤、粒径調整剤、キレート化剤、酸素捕捉剤等の重合副資材を使用することができる。
【００３３】
重合温度は、特に限定されないが、通常、０〜９５℃、好ましくは５〜７０℃である。
重合反応を停止する際の重合転化率は、好ましくは９０重量％以上、より好ましくは９３重量％以上である。
【００３４】
重合反応を停止した後、所望により、未反応の単量体を除去し、固形分濃度やｐＨを調整してラテックスを得る。
【００３５】
ラテックスには、必要に応じて、老化防止剤、防腐剤、抗菌剤、分散剤などを適宜添加できる。
【００３６】
ラテックスの数平均粒子径は、好ましくは６０〜３００ｎｍ、より好ましくは８０〜１５０ｎｍである。なお、この粒子径は、乳化剤および重合開始剤の使用量を調節するなどの方法により、所望の値に調整できる。
【００３７】
本発明のディップ成形用組成物は、上記のディップ成形用ラテックスを含有してなる。
【００３８】
本発明のディップ成形用組成物には、加硫剤および加硫促進剤を配合することが好ましく、さらに所望により、酸化亜鉛を配合してもよい。
加硫剤としては、ディップ成形において通常用いられるものが使用でき、例えば、粉末硫黄、硫黄華、沈降硫黄、コロイド硫黄、表面処理硫黄、不溶性硫黄などの硫黄；ヘキサメチレンジアミン、トリエチレンテトラミン、テトラエチレンペンタミン等のポリアミン類；などが挙げられる。なかでも、硫黄が好ましい。加硫剤の使用量は、ラテックス固形分１００重量部に対して、好ましくは０．５〜１０重量部、より好ましく２〜５重量部、特に好ましくは３．５〜４．５重量部である。
【００３９】
加硫促進剤としては、ディップ成形において通常用いられるものが使用でき、例えば、ジエチルジチオカルバミン酸、ジブチルジチオカルバミン酸、ジ−２−エチルヘキシルジチオカルバミン酸、ジシクロヘキシルジチオカルバミン酸、ジフェニルジチオカルバミン酸、ジベンジルジチオカルバミン酸などのジチオカルバミン酸類およびそれらの亜鉛塩；２−メルカプトベンゾチアゾール、２−メルカプトベンゾチアゾール亜鉛、２−メルカプトチアゾリン、ジベンゾチアジル・ジスルフィド、２−（２，４−ジニトロフェニルチオ）ベンゾチアゾール、２−（Ｎ，Ｎ−ジエチルチオ・カルバイルチオ）ベンゾチアゾール、２−（２，６−ジメチル−４−モルホリノチオ）ベンゾチアゾール、２−（４′−モルホリノ・ジチオ）ベンゾチアゾール、４−モルホニリル−２−ベンゾチアジル・ジスルフィド、１，３−ビス（２−ベンゾチアジル・メルカプトメチル）ユリアなどが挙げられる。なかでも、ジブチルジチオカルバミン酸亜鉛、２−メルカプトベンゾチアゾール、２−メルカプトベンゾチアゾール亜鉛が好ましい。これらの加硫促進剤は、単独で又は２種以上を組合せて用いることができる。
加硫促進剤の使用量は、ラテックス固形分１００重量部に対して、好ましくは０．１〜１０重量部、より好ましくは０．５〜５重量部、特に好ましくは１〜３重量部である。
【００４０】
酸化亜鉛の使用量は、ラテックス固形分１００重量部に対して、好ましくは５重量部以下、より好ましくは１重量部以下、特に好ましくは０．５重量部以下である。
【００４１】
本発明のディップ成形用組成物には、さらに所望により、通常配合される、ｐＨ調整剤、増粘剤、老化防止剤、分散剤、顔料、充填剤、軟化剤などを配合してもよい。また、本発明の目的を損なわない限り、天然ゴムラテックス、イソプレンゴムラテックス等のその他のラテックスを併用することもできる。
【００４２】
本発明のディップ成形用組成物の固形分濃度は、好ましくは２０〜４０重量％、より好ましくは２５〜３５重量％である。
本発明のディップ成形用組成物のｐＨは、８．５〜１２、好ましくは９〜１１の範囲にあることが好ましい。
【００４３】
本発明のディップ成形物は、上記ディップ成形用組成物をディップ成形してなる。
ディップ成形法は、通常の方法を採用すればよい。ディップ成形法としては、例えば、直接浸漬法、アノード凝着浸漬法、ティーグ凝着浸漬法などが挙げられる。なかでも、均一な厚みを有するディップ成形物が得られやすい点で、アノード凝着浸漬法が好ましい。
【００４４】
アノード凝着浸漬法の場合、例えば、ディップ成形用型を凝固剤溶液に浸漬して、該型表面に凝固剤を付着させた後、それをディップ成形用組成物に浸漬して、該型表面にディップ成形層を形成する。
【００４５】
凝固剤としては、例えば、塩化バリウム、塩化カルシウム、塩化マグネシウム、塩化亜鉛、塩化アルミニウムなどのハロゲン化金属；硝酸バリウム、硝酸カルシウム、硝酸亜鉛などの硝酸塩；酢酸バリウム、酢酸カルシウム、酢酸亜鉛など酢酸塩；硫酸カルシウム、硫酸マグネシウム、硫酸アルミニウムなどの硫酸塩などが挙げられる。なかでも、塩化カルシウム、硝酸カルシウムが好ましい。
凝固剤は、通常、水、アルコール、またはそれらの混合物の溶液として使用する。凝固剤濃度は、通常、５〜７０重量％、好ましくは２０〜５０重量％である。
【００４６】
得られたディップ成形層は、通常、加熱処理を施し加硫する。
加熱処理を施す前に、水、好ましくは３０〜７０℃の温水、に１〜６０分程度浸漬し、水溶性不純物（例えば、余剰の乳化剤や凝固剤など）を除去してもよい。この操作は、ディップ成形層を加熱処理した後に行ってもよいが、より効率的に水溶性不純物を除去できる点から、熱処理前に行うのが好ましい。
【００４７】
このようにして得られたディップ成形層は、１００〜１５０℃の温度で、１０〜１２０分の加熱処理を行い、加硫する。加熱の方法としては、赤外線や熱空気による外部加熱または高周波による内部加熱による方法が採用できる。なかでも、熱空気による加熱が好ましい。
【００４８】
加硫したディップ成形層をディップ成形用型から脱着することによって、ディップ成形物が得られる。脱着方法は、手で成形用型から剥がしたり、水圧や圧縮空気の圧力により剥がしたりする方法が採用できる。
【００４９】
脱着後、さらに６０〜１２０℃の温度で、１０〜１２０分の加熱処理を行ってもよい。
【００５０】
ディップ成形物は、さらに、その内側および／または外側の表面に、表面処理層を形成してあってもよい。
【００５１】
本発明のディップ成形物として、３００％伸張時の応力が２．５ＭＰａ以下、引張強度が１５ＭＰａ以上、好ましくは２０ＭＰａ以上、かつ１００％伸張してから６分間後の応力保持率が７０％以上、好ましくは７０％を超えるものが容易に得られる。
さらに、メチルエチルケトン膨潤率（以下、「ＭＥＫ膨潤率」と略することがある。）が２００％以下、好ましくは１８０％以下であるディップ成形物が得られる。この数値が小さいほど、耐油性に優れる。
【００５２】
本発明のディップ成形物は、厚みが約０．１〜約３ミリのものが製造でき、特に厚みが０．１〜０．３ミリの薄手のものに好適に使用できる。具体的には、哺乳瓶用乳首、スポイト、導管、水枕などの医療用品；風船、人形、ボールなどの玩具や運動具；加圧成形用バッグ、ガス貯蔵用バッグなどの工業用品；手術用、家庭用、農業用、漁業用および工業用の手袋；指サックなどが挙げられる。特に、薄手の手術用手袋に好適である。
【００５３】
【実施例】
以下、本発明を実施例により、さらに詳細に説明する。なお、実施例中の「％」および「部」は特に断りのない限り、重量基準である。
【００５４】
［評価方法］
（重合系内のアクリロニトリルの重合転化率）
重合反応液の一部を採取し、ガスクロ法によって、未反応アクリロニトリル量を測定した。この量と仕込みのアクリロニトリル量とから、仕込みのアクリロニトリル量に対する、共重合体に転化したアクリロニトリル量の割合を計算した。
【００５５】
（ディップ成形品の物性評価用試験片の作製）
ＡＳＴＭ  Ｄ４１２に準じて、ゴム手袋状のディップ成形品をダンベル（Ｄｉｅ−Ｃ）で打ち抜いて、試験片とした。
（３００％伸張時の応力）
試験片を、テンシロン万能試験機（ＲＴＣ−１２２５Ａ：株式会社オリエンテック製）で、引張速度５００ｍｍ／分で引っ張り、伸び率が３００％の時の引張応力を測定した。この値が小さいほど、風合いに優れる。
【００５６】
（引張強度）
試験片を、テンシロン万能試験機で、引張速度５００ｍｍ／分で引っ張り、破断直前の引張強度を測定した。
（破断時伸び）
試験片を、テンシロン万能試験機で、引張速度５００ｍｍ／分で引っ張り、破断直前の伸びを測定した。
【００５７】
（応力保持率：％）
試験片を、テンシロン万能試験機で、伸び率１００％にした直後の引張応力（Ｍｄ０）と伸び率１００％のまま６分間保持した後の引張応力（Ｍｄ６）を測定し、Ｍｄ６をＭｄ０で除して応力保持率（百分率で示す。）を求めた。応力保持率が高いほど、密着状態の持続性に優れる。
【００５８】
（ＭＥＫ膨潤率）
ディップ成形物を打ち抜いて、直径２ｃｍ（Ｄ１）の円板状試験片を作製した。この試験片を十分な量のメチルエチルケトンに、２０℃で７２時間浸漬した。膨潤後の試験片の直径（Ｄ２）を測定し、下記（１）式により、ＭＥＫ膨潤率を求めた。
ＭＥＫ膨潤率（％）＝（Ｄ２／Ｄ１）２×１００                （１）
【００５９】
（実施例１）
耐圧重合反応器に、アクリロニトリル１８部、メタクリル酸３部、１，３−ブタジエン７４部、分子量調整剤としてｔ−ドデシルメルカプタン０．３部、脱イオン水１５０部、ドデシルベンゼンスルホン酸ナトリウム２．５部、過硫酸カリウム０．２部およびエチレンジアミン四酢酸ナトリウム０．１部を仕込んだ後、系内温度を３９℃にして重合反応を開始した。
重合反応系内の全単量体についての重合転化率が６０％になった時点（この時の重合系内のアクリロニトリルの重合転化率は６６％であった。）で、アクリロニトリル４部およびメタクリル酸１部を重合反応系に添加した。さらに、３９℃を保持したまま、重合転化率が９５％になるまで重合反応を継続し、その後、ジエチルヒドロキシルアミン０．１部を添加して重合反応を停止した。
得られた共重合体ラテックスから、未反応単量体を留去した後、固形分濃度とｐＨを調整し、固形分濃度４５％、ｐＨ８．５の共重合体ラテックスＡを得た。硫黄３．５部、酸化亜鉛０．１部、ジブチルカルバミン酸亜鉛２部、水酸化カリウム０．０３部および水５．６３部を混合して調製した加硫剤分散液１１．２６部を、共重合体ラテックス２５０部（固形分１００部）に混合した後、適量の脱イオン水を加えて、固形分濃度３０％のディップ成形用組成物を得た。
【００６０】
一方、硝酸カルシウム２０部、非イオン性乳化剤のポリオキシエチレンオクチルフェニルエーテル０．０５部及び水８０部を混合して調製した凝固剤水溶液に手袋型を１分間浸漬し、引き上げた後、３分間５０℃で乾燥して、凝固剤を手袋型に付着させた。
次に、凝固剤の付着した手袋型を上記のディップ成形用組成物に６分間浸漬し、引き上げた後、そのディップ成形層が形成された手袋型を２５℃で３分間乾燥し、次いで４０℃の温水に３分間浸漬して、水溶性不純物を溶出させた。次いで、その手袋型を８０℃で２０分間乾燥し、引続き、１２０℃で２５分間熱処理してディップ成形層を加硫させた。最後に加硫したディップ成形層を手袋型から剥し手袋形状のディップ成形物を得た。このディップ成形物の評価結果を表１に示す。
【００６１】
（実施例２および３）
初期の単量体混合物の仕込み量、重合反応開始後に添加するアクリロニトリル量およびメタクリル酸量、並びにその添加する際の条件を表１に示すように変更した以外は、実施例１と同様に行ない、共重合体ラテックスＢおよびＣを得た。共重合体ラテックスＡに代えて、それぞれ、共重合体ラテックスＢおよびＣを用いた以外は、実施例１と同様にディップ成形物を得た。ディップ成形物の評価結果を表１に示す。
【００６２】
（比較例１および２）
初期の単量体混合物の仕込み量、重合反応開始後に添加するアクリロニトリル量およびメタクリル酸量、並びにその添加する際の条件を表１に示すように変更した以外は、実施例１と同様に行ない、共重合体ラテックスＤおよびＥを得た。共重合体ラテックスＡに代えて、それぞれ、共重合体ラテックスＤおよびＥを用いた以外は、実施例１と同様にディップ成形物を得た。ディップ成形物の評価結果を表１に示す。
【００６３】
【表１】
0004196590.tif 000002
【００６４】
表１から次のようなことがわかる。
単量体を全量仕込んで共重合して得られた比較例１の共重合体ラテックスＤを用いて製造したディップ成形物は、応力保持率は比較的良好であるものの、風合いにやや劣り、引張強度もやや不十分である。
単量体混合物の共重合を開始した後に、アクリロニトリルとメタクリル酸とを添加しているものの、初期にメタアクリル酸を仕込まずに共重合して得られた比較例２の共重合体ラテックスＥを用いて製造したディップ成形物は、比較例１に比べ、引張強度が同等程度であるものの、応力保持率および風合いに劣る。
これらの比較例に対して、実施例１〜３のアクリロニトリルとメタクリル酸を含む単量体混合物の重合を開始した後に、残余のアクリロニトリルとメタクリル酸を添加して共重合して得られた共重合体ラテックスＡ〜Ｃを用いて製造したディップ成形物は、いずれも、風合いに優れ、十分な引張強度を有し、かつ応力保持率が高い。
【００６５】
【発明の効果】
本発明によれば、風合いに優れ、十分な引張強度を有し、かつ密着状態の持続性に優れるディップ成形物、該ディップ成形物を与えるディップ成形用組成物、および該ディップ成形組成物に使用するディップ成形用ラテックスが提供される。